(57)【要約】【課題】  太陽電池において、半導体層へ吸着させても、光吸収特性が変化し難い有機色素化合物とその用途を提供する。【解決手段】  特定の骨格を有し、かつ、可視領域に吸収極大を有するエチレン化合物と、斯かるエチレン化合物を含んでなる光増感剤と、活性メチレン基を有する特定の化合物と、アルデヒド基を有する特定の化合物とを反応させる工程を経由するエチレン化合物の製造方法と、該エチレン化合物を含んでなる光増感剤、及び該エチレン化合物を用いる半導体電極、光電変換素子及び太陽電池を提供することによって前記課題を解決する。【選択図】  図１
2008179641.tif 000002
【特許請求の範囲】
【請求項１】
一般式１で表される骨格を有し、かつ、可視領域に吸収極大を有する一般式２で表されるエチレン化合物。
一般式１：
【化１】
2008179641.tif 000219
（一般式１において、Ｒ１は可視光を吸収し得る原子団を表す。Ｒ２は炭化水素基を表し、その炭化水素基は置換基を有していてもよい。Ｒ３は非共有電子対を有する原子を含んでなる原子団を表す。）
一般式２：
【化２】
2008179641.tif 000220
（一般式２において、Ｒ４乃至Ｒ８は、それぞれ独立に、水素原子又は適宜の置換基を表す。Ｒ９及びＲ１０は、それぞれ、一般式１におけるＲ２又はＲ３と同様の炭化水素基又は非共有電子対を含んでなる原子団を表す。）
【請求項２】
非共有電子対を有する原子を含んでなる原子団がカルボキシ基又はカルボキシ基を有する原子団であり、そのカルボキシ基が酸、塩又はエステルの形態にある請求項１に記載のエチレン化合物。
【請求項３】
請求項１又は２に記載のエチレン化合物を含んでなる光増感剤。
【請求項４】
一般式１に対応するＲ１及びＲ２を有する一般式５で表される化合物と、一般式１に対応するＲ３を有する一般式６で表される化合物とを反応させる工程を経由する請求項１又は２に記載のエチレン化合物の製造方法。
一般式５：
【化３】
2008179641.tif 000221
一般式６：
【化４】
2008179641.tif 000222
【請求項５】
請求項１又は２に記載のエチレン化合物により増感された半導体電極。
【請求項６】
請求項１又は２に記載のエチレン化合物を用いる光電変換素子。
【請求項７】
請求項１又は２に記載のエチレン化合物を用いる太陽電池。
【発明の詳細な説明】
【技術分野】
【０００１】
この発明は新規なエチレン化合物に関するものであり、とりわけ、可視領域に吸収極大を有し、光電変換素子において有用なエチレン化合物に関するものである。
【背景技術】
【０００２】
エコロジー重点文明が喧伝される昨今、太陽光発電が火力発電や原子力発電に代わるクリーンな発電手段としてにわかに脚光を浴びるようになった。半導体を光照射すると起電力が生じるという太陽光発電の原理は古くから知られ、この原理を利用する太陽電池として、すでに、単結晶シリコン太陽電池、多結晶シリコン太陽電池、アモルファス太陽電池、化合物半導体太陽電池、無機太陽電池、有機太陽電池、光電気化学太陽電池（湿式太陽電池）などが考案されてきた。これらの太陽電池は、周知のとおり、その一部がすでに実用化され、起電力は小さくても、軽量にして長寿命な電源として携帯機器や一般家庭などにおける簡易発電手段として急速に普及しつつある。
【０００３】
太陽電池の開発における焦眉の急は、火力発電をはじめとする既存の発電手段を代替するに足る発電コストの低減、特に、電池モジュールの大面積化と低廉化である。上記した太陽電池のうちで、光電気化学太陽電池は、半導体を電解液に浸漬するだけで接合が形成でき、しかも、多結晶材料を用いても比較的高い光電変換効率が期待できるなどの理由により、潜在的に優れた太陽電池であると考えられている。
【０００４】
光電気化学太陽電池の多くは、一対の電極のうちの少なくとも一方が光を吸収して起電力を生じる方式を採用しており、特に、二酸化チタンの電極を用いるものは著しく高効率であると言われている。光電気化学太陽電池を構成する電極材料や有機色素材料は、例えば、非特許文献１、非特許文献２などに報告されているように、ビピリジンルテニウム錯体をはじめとして、これまでにもいくつか提案されている。しかしながら、従来公知の有機色素材料の多くは、本来好ましい光吸収特性を有するものであっても、光電気化学太陽電池において、半導体電極へ吸着させると、その好ましい光吸収特性が変化し、所期の光電変換効率が達成されないという問題があった。
【０００５】
【非特許文献１】荒川裕則ら『太陽エネルギー』、第２３巻、第４号、１１乃至１８頁（１９９７年）
【非特許文献２】北村隆之ら『表面科学』、第２１巻、第５号、２８８乃至２９３頁（２０００年）
【発明の開示】
【発明が解決しようとする課題】
【０００６】
斯かる状況に鑑み、この発明は光吸収特性に優れたエチレン化合物、とりわけ、太陽電池において、半導体電極へ吸着させても、光吸収特性が変化し難いエチレン化合物とその製造方法並びに用途を提供することを課題とする。
【課題を解決するための手段】
【０００７】
本発明者が鋭意研究し、多種多様の有機色素材料を検索したところ、エチレン骨格における１位の炭素原子へ結合する各水素原子が、それぞれ、可視光を吸収し得る原子団及び炭化水素基により置換され、かつ、エチレン骨格における２位の炭素原子へ結合する水素原子の一つが非共有電子対を有する原子を含んでなる原子団により置換されてなる一群のエチレン化合物は、可視領域に吸収極大を有し、可視光を効率良く吸収するだけではなく、太陽電池において、半導体電極へ吸着させても、光吸収特性が実質的に変化しないという意外な知見に到達した。
【０００８】
すなわち、この発明は、一般式１で表される骨格を有し、かつ、可視領域に吸収極大を有するエチレン化合物を提供することによって上記課題を解決するものである。
【０００９】
一般式１：
【化５】
2008179641.tif 000003
【００１０】
（一般式１において、Ｒ１は可視光を吸収し得る原子団を表す。Ｒ２は炭化水素基を表し、その炭化水素基は置換基を有していてもよい。Ｒ３は非共有電子対を有する原子を含んでなる原子団を表す。）
【００１１】
さらに、この発明は、斯かるエチレン化合物を含んでなる光増感剤を提供することによって前記課題を解決するものである。
【００１２】
さらに、この発明は、一般式１に対応するＲ１及びＲ２を有する一般式５で表される化合物と、一般式１に対応するＲ３を有する一般式６で表される化合物とを反応させる工程を経由するエチレン化合物の製造方法を提供することによって前記課題を解決するものである。
【００１３】
一般式５：
【化６】
2008179641.tif 000004
【００１４】
一般式６：
【化７】
2008179641.tif 000005
【００１５】
さらに、この発明は、斯かるエチレン化合物により増感された半導体電極を提供することによって前記課題を解決するものである。
【００１６】
さらに、この発明は、斯かるエチレン化合物を用いる光電変換素子を提供することによって前記課題を解決するものである。
【００１７】
さらに、この発明は、斯かるエチレン化合物を用いる太陽電池を提供することによって前記課題を解決するものである。
【発明の効果】
【００１８】
この発明は、新規な有機化合物の創製と、その産業上有用な性質の発見に基づくものである。この発明のエチレン化合物は、可視領域に吸収極大を有し、可視光を効率良く吸収するうえに、太陽電池において、半導体電極へ吸着させても光吸収特性が変化し難いので、光電気化学太陽電池などに用いられる半導体電極を増感する材料として極めて有用である。加えて、この発明のエチレン化合物は、重合性化合物を光照射して重合させるための材料、光学フィルターの色度を調整するための材料、さらには、諸種の衣料を染色するための材料としても有用である。
【００１９】
斯くも有用なエチレン化合物は、活性メチレン基を有する特定の化合物と、アルデヒド基を有する特定の化合物とを反応させる工程を経由するこの発明の製造方法により、所望量を得ることができる。
【００２０】
斯くも顕著な効果を奏するこの発明は、斯界に貢献すること誠に多大な、意義のある発明であると言える。
【発明を実施するための最良の形態】
【００２１】
この発明の実施の形態について説明すると、既述のとおり、この発明は、一般式１で表される骨格を有し、かつ、可視領域に吸収極大を有するエチレン化合物に関するものである。
【００２２】
一般式１：
【化８】
2008179641.tif 000006
【００２３】
一般式１において、Ｒ１は可視光を吸収し得る原子団を表し、それが一般式１で表される骨格を有するエチレン化合物にあって可視光、とりわけ、波長３８０乃至７８０ｎｍ付近の光を吸収し得るものであるかぎり、特に制限を設けない。Ｒ１１における原子団の具体例としては、例えば、置換基を１又は複数有することあるモノメチン鎖、トリメチン鎖、ペンタメチン鎖、ヘプタメチン鎖などのポリメチン鎖の両端に置換基を１又は複数有することある、互いに同じか異なるイミダゾリン環、イミダゾール環、ベンゾイミダゾール環、α−ナフトイミダゾール環、β−ナフトイミダゾール環、インドール環、イソインドール環、インドレニン環、イソインドレニン環、ベンゾインドレニン環、ピリジノインドレニン環、オキサゾリン環、オキサゾール環、イソオキサゾール環、ベンゾオキサゾール環、ピリジノオキサゾール環、α−ナフトオキサゾール環、β−ナフトオキサゾール環、セレナゾリン環、セレナゾール環、ベンゾセレナゾール環、α−ナフトセレナゾール環、β−ナフトセレナゾール環、チアゾリン環、チアゾール環、イソチアゾール環、ベンゾチアゾール環、α−ナフトチアゾール環、β−ナフトチアゾール環、テルラゾリン環、テルラゾール環、ベンゾテルラゾール環、α−ナフトテルラゾール環、β−ナフトテルラゾール環、さらには、アクリジン環、アントラセン環、イソキノリン環、イソピロール環、イミダノキサリン環、インダンジオン環、インダゾール環、インダリン環、オキサジアゾール環、カルバゾール環、キサンテン環、キナゾリン環、キノキサリン環、キノリン環、クロマン環、シクロヘキサンジオン環、シクロペンタンジオン環、シンノリン環、チアジアゾール環、チオオキサゾリドン環、チオフェン環、チオナフテン環、チオバルビツール環、チオヒダントイン環、テトラゾール環、トリアジン環、ナフタレン環、ナフチリジン環、ピペラジン環、ピラジン環、ピラゾール環、ピラゾリン環、ピラゾリジン環、ピラゾロン環、ピラン環、ピリジン環、ピリダジン環、ピリミジン環、ピリリウム環、ピロリジン環、ピロリン環、ピロール環、フェナジン環、フェナントリジン環、フェナントレン環、フェナントロリン環、フタラジン環、プテリジン環、フラザン環、フラン環、プリン環、ベンゼン環、ベンゾオキサジン環、ベンゾピラン環、モルホリン環、ロダニン環などの環状核が結合してなるシアニン色素の残基か、あるいは、アクリジン系、アザアヌレン系、アゾ系、アントラキノン系、インジゴ系、インダンスレン系、オキサジン系、キサンテン系、クマリン系、ジオキサジン系、スチリル系、チアジン系、チオインジゴ系、テトラポルフィラジン系、トリフェニルメタン系、トリフェノチアジン系、ナフトキノン系、フタロシアニン系、ベンゾキノン系、ベンゾピラン系、ポルフィリン系、ローダミン系の色素の残基が挙げられる。
【００２４】
一般式１におけるＲ２は、脂肪族炭化水素基、脂環式炭化水素基、芳香族炭化水素基又はそれらの組合せによる炭化水素基を表し、それらの炭化水素基は置換基を１又は複数有していてもよい。Ｒ２における脂肪族炭化水素基としては、炭素数２０まで、好ましくは、炭素数１０までの、例えば、メチル基、エチル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテニル基、２−ペンテン−４−イニル基、ヘキシル基、イソヘキシル基、５−メチルヘキシル基、ヘプチル基、オクチル基、ノニル基、デシル基などが、脂環式炭化水素基としては、例えば、シクロプロピル基、シクロペンチル基、シクロヘキシル基、シクロヘキセニル基、シクロヘプチル基などが、また、芳香族炭化水素基としては、例えば、フェニル基、ｏ−トリル基、ｍ−トリル基、ｐ−トリル基、キシリル基、メシチル基、ｏ−クメニル基、ｍ−クメニル基、ｐ−クメニル基、ベンジル基、ジフェニリル基などが挙げられる。斯かる炭化水素基は、その水素原子の１又は複数が、例えば、フルオロ基、クロロ基、ブロモ基、ヨード基などのハロゲン基、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基などのエーテル基、メトキシカルボニル基、エトキシカルボニル基、プロポキシカルボニル基、アセチル基、ベンゾイルオキシ基などのエステル基、ヒドロキシ基、シアノ基、ニトロ基、さらには、上記したいずれかの置換基において、その水素原子の１又は複数が上記した別の置換基によってさらに置換されていてもよい。
【００２５】
Ｒ３における原子団としては、例えば、窒素原子、酸素原子、硫黄原子などの非共有電子対を有する原子を１又は複数含んでなるカルボキシ基、スルフィノ基、スルホ基、メルカプト基、シアノ基、ニトロ基、アミノ基などの置換基か、あるいは、これらの置換基を１又は複数有する、例えば、メチル基、エチル基、ビニル基、プロピル基、イソプロピル基、イソプロペニル基、１−プロペニル基、２−プロペニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、ペンテニル基、２−ペンテン−４−イニル基、ヘキシル基、イソヘキシル基、５−メチルヘキシル基などの脂肪族炭化水素基、シクロプロピル基、シクロブチル基、シクロペンチル基、シクロヘキシル基、シクロヘキセニル基、シクロヘプチル基、シクロオクタシクロペンテニル基などの脂環式炭化水素基、フェニル基、３−クロロフェニル基、ｏ−トリル基、ｍ−トリル基、ｐ−トリル基、キシリル基、メシチル基、ｏ−クメニル基、ｍ−クメニル基、ｐ−クメニル基、ベンジル基、メチレンジオキシフェニル基、ジフェニリル基、ナフチル基、アズレニル基、アントリル基、フェナントリル基などの芳香族炭化水素基、キノリル基、チエニル基、ピリジル基、ピロリル基、フリル基などの複素環基が挙げられる。非共有電子対を有する原子を含んでなる原子団がカルボキシ基又はカルボキシ基を有する原子団である場合、そのカルボキシ基は酸の形態であっても、例えば、ナトリウムイオン、カリウムイオンなどの無機カチオンや、アンモニウムイオンなどの有機カチオンとの塩の形態、さらには、メタール、エタノールなどのアルコール類とのエステルの形態であってもよく、また、分子内に正に荷電し得る原子団が存在する場合には、その原子団と分子内塩を形成していてもよい。
【００２６】
斯かるエチレン化合物のより具体的な例としては、例えば、一般式２又は一般式３のいずれかで表されるものが挙げられる。
【００２７】
一般式２：
【化９】
2008179641.tif 000007
【００２８】
一般式３：
【化１０】
2008179641.tif 000008
【００２９】
一般式２において、Ｒ４乃至Ｒ８は、それぞれ独立に、水素原子又は適宜の置換基を表す。Ｒ４乃至Ｒ８における置換基としては、例えば、メチル基、エチル基、プロピル基、イソプロピル基、イソプロペニル基、１−プロペニル基、２−プロペニル基、ブチル基、イソブチル基、ｓｅｃ−ブチル基、ｔｅｒｔ−ブチル基、２−ブテニル基、１，３−ブタジエル基、ペンチル基、イソペンチル基、ネオペンチル基、ｔｅｒｔ−ペンチル基、２−ペンテニル基、１−メチルペンチル基、２−メチルペンチル基、ヘキシル基、イソヘキシル基、５−メチルヘキシル基、ヘプチル基、オクチル基、ノニル基、デシル基、ドデシル基などの脂肪族炭化水素基、シクロプロピル基、シクロブチル基、シクロペンチル基、シクロヘキシル基、シクロヘキセニル基、シクロヘプチル基などの脂環式炭化水素基、フェニル基、ｏ−トリル基、ｍ−トリル基、ｐ−トリル基、キシリル基、メシチル基、ｏ−クメニル基、ｍ−クメニル基、ｐ−クメニル基、ベンジル基、ビフェニリル基、ナフチル基、アントリル基、フェナントリル基などの芳香族炭化水素基、フリル基、チエニル基、ピロリル基、ピリジル基、ピペリジノ基、ピリルジル基、キノリル基などの複素環基、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基などのエーテル基、メトキシカルボニル基、エトキシカルボニル基、プロポキシカルボニル基、アセトキシ基、ベンゾイルオキシ基などのエステル基、第一級アミノ基、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、ジブチルアミノ基、イソブチルアミノ基、ｓｅｃ−ブチルアミノ基、ｔｅｒｔ−ブチルアミノ基、ペンチルアミノ基、ジペンチルアミノ基、ヘキシルアミノ基、ヘプチルアミノ基、オクチルアミノ基、ピロリジニル基、ピペリジニル基などのアミノ基、フルオロ基、クロロ基、ブロム基、ヨード基などのハロゲン基、ヒドロキシ基、カルボキシ基、シアノ基、ニトロ基、さらには、上記したいずれかの置換基において、その水素原子の１又は複数が上記した別の置換基によってさらに置換されてなる置換基が挙げられる。好ましいのは、Ｒ５がアルキルアミノ基であるエチレン化合物であり、とりわけ、そのアルキルアミノ基におけるアルキル基がＲ４及び／又はＲ６が結合する炭素原子と互いに結合し合い、例えば、ピペリジン環、ユロリジン環などの環状構造を形成するものである。この場合、Ｒ４及び／又はＲ６は、見掛け上、存在しないこととなる。なお、Ｒ９及びＲ１０は、それぞれ、一般式１におけるＲ２又はＲ３と同様の炭化水素基又は非共有電子対を有する原子を含んでなる原子団を表す。
【００３０】
一般式３において、Ｚ１及びＺ２は互いに同じか異なる単環式又は縮合多環式の複素環基を表し、それらの複素環基は置換基を１又は複数有していてもよい。Ｚ１及びＺ２における複素環基としては、例えば、イミダゾリン環、イミダゾール環、ベンゾイミダゾール環、α−ナフトイミダゾール環、β−ナフトイミダゾール環、インドール環、イソインドール環、インドレニン環、イソインドレニン環、ベンゾインドレニン環、ピリジノインドレニン環、オキサゾリン環、オキサゾール環、イソオキサゾール環、ベンゾオキサゾール環、ピリジノオキサゾール環、α−ナフトオキサゾール環、β−ナフトオキサゾール環、セレナゾリン環、セレナゾール環、ベンゾセレナゾール環、α−ナフトセレナゾール環、β−ナフトセレナゾール環、チアゾリン環、チアゾール環、イソチアゾール環、ベンゾチアゾール環、α−ナフトチアゾール環、β−ナフトチアゾール環、テルラゾリン環、テルラゾール環、ベンゾテルラゾール環、α−ナフトテルラゾール環、β−ナフトテルラゾール環、さらには、アクリジン環、アントラセン環、イソキノリン環、イソピロール環、イミダノキサリン環、インダンジオン環、インダゾール環、インダリン環、オキサジアゾール環、カルバゾール環、キサンテン環、キナゾリン環、キノキサリン環、キノリン環、クロマン環、シクロヘキサンジオン環、シクロペンタンジオン環、シンノリン環、チアジアゾール環、チオオキサゾリドン環、チオフェン環、チオナフテン環、チオバルビツール環、チオヒダントイン環、テトラゾール環、トリアジン環、ナフタレン環、ナフチリジン環、ピペラジン環、ピラジン環、ピラゾール環、ピラゾリン環、ピラゾリジン環、ピラゾロン環、ピラン環、ピリジン環、ピリダジン環、ピリミジン環、ピリリウム環、ピロリジン環、ピロリン環、ピロール環、フェナジン環、フェナントリジン環、フェナントレン環、フェナントロリン環、フタラジン環、プテリジン環、フラザン環、フラン環、プリン環、ベンゼン環、ベンゾオキサジン環、ベンゾピラン環、モルホリン環、ロダニン環などが挙げられ、斯かる複素環基は、一般式２におけるＲ４乃至Ｒ８と同様の置換基を１又は複数有していてもよい。Ｒ１１及びＲ１２は互いに同じか異なる脂肪族炭化水素基を表し、それらの脂肪族炭化水素基は置換基を１又は複数有していてもよい。Ｒ１１及びＲ１２における脂肪族炭化水素基としては、炭素数２０まで、好ましくは、炭素数１０までの、例えば、メチル基、エチル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエル基、ペンチル基、イソペンチル基、ネオペンチル基、ｔｅｒｔ−ペンチル基、２−ペンテニル基、２−ペンテン−４−イニル基、ヘキシル基、イソヘキシル基、ヘプチル基、オクチル基、ノニル基、デシル基などが挙げられる。斯かる脂肪族炭化水素基における置換基としては、例えば、シクロプロピル基、シクロブチル基、シクロペンチル基、シクロヘキシル基、シクロヘキセニル基、シクロヘプチル基などの脂環式炭化水素基、フェニル基、ｏ−トリル基、ｍ−トリル基、ｐ−トリル���、キシリル基、メシチル基、ｏ−クメニル基、ｍ−クメニル基、ｐ−クメニル基、ビフェニリル基などの芳香族炭化水素基、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基などのエーテル基、メトキシカルボニル基、エトキシカルボニル基、プロポキシカルボニル基、アセトキシ基、ベンゾイルオキシ基などのエステル基、フルオロ基、クロロ基、ブロモ基、ヨード基などのハロゲン基、ヒドロキシ基、カルボキシ基、シアノ基、ニトロ基、スルホ基、さらには、上記したいずれかの置換基において、その水素原子の１又は複数が上記した別の置換基によってさらに置換されてなる置換基が挙げられる。ｎは零又は自然数を表し、また、Ｒ１３乃至Ｒ１４のいずれかは、一般式１に対応するＲ２及びＲ３を有する一般式４で表される置換基であり、その余は水素原子であるものとする。ただし、ｎが零の場合には、Ｒ１４が一般式４で表される置換基であるものとする。断わるまでもないが、一般式３における可視光を吸収し得る原子団が非共有電子対を有する原子を含んでなる場合、一般式３で表されるエチレン化合物は、一般式４で表される置換基のＲ３が、一般式３における可視光を吸収し得る原子団を含んでいてもよく、例えば、化学式１７４乃至化学式１８９で表される化合物をも包含するものである。
【００３１】
一般式４：
【化１１】
2008179641.tif 000009
【００３２】
この発明によるエチレン化合物の具体例としては、例えば、化学式１乃至化学式１８９で表されるものが挙げられる。これらは、いずれも、波長３８０乃至７８０ｎｍ付近の可視領域に吸収極大を有し、しかも、分子吸光係数（以下、分子吸光係数を「ε」と略記する。）が１×１０４以上、好ましくは、２×１０４以上と大きく、斯かる領域の可視光を効率良く吸収することから、斯かる性質を具備する有機化合物が必要とされる諸分野において極めて有利に用いることができる。
【００３３】
化学式１：
【化１２】
2008179641.tif 000010
【００３４】
化学式２：
【化１３】
2008179641.tif 000011
【００３５】
化学式３：
【化１４】
2008179641.tif 000012
【００３６】
化学式４：
【化１５】
2008179641.tif 000013
【００３７】
化学式５：
【化１６】
2008179641.tif 000014
【００３８】
化学式６：
【化１７】
2008179641.tif 000015
【００３９】
化学式７：
【化１８】
2008179641.tif 000016
【００４０】
化学式８：
【化１９】
2008179641.tif 000017
【００４１】
化学式９：
【化２０】
2008179641.tif 000018
【００４２】
化学式１０：
【化２１】
2008179641.tif 000019
【００４３】
化学式１１：
【化２２】
2008179641.tif 000020
【００４４】
化学式１２：
【化２３】
2008179641.tif 000021
【００４５】
化学式１３：
【化２４】
2008179641.tif 000022
【００４６】
化学式１４：
【化２５】
2008179641.tif 000023
【００４７】
化学式１５：
【化２６】
2008179641.tif 000024
【００４８】
化学式１６：
【化２７】
2008179641.tif 000025
【００４９】
化学式１７：
【化２８】
2008179641.tif 000026
【００５０】
化学式１８：
【化２９】
2008179641.tif 000027
【００５１】
化学式１９：
【化３０】
2008179641.tif 000028
【００５２】
化学式２０：
【化３１】
2008179641.tif 000029
【００５３】
化学式２１：
【化３２】
2008179641.tif 000030
【００５４】
化学式２２：
【化３３】
2008179641.tif 000031
【００５５】
化学式２３：
【化３４】
2008179641.tif 000032
【００５６】
化学式２４：
【化３５】
2008179641.tif 000033
【００５７】
化学式２５：
【化３６】
2008179641.tif 000034
【００５８】
化学式２６：
【化３７】
2008179641.tif 000035
【００５９】
化学式２７：
【化３８】
2008179641.tif 000036
【００６０】
化学式２８：
【化３９】
2008179641.tif 000037
【００６１】
化学式２９：
【化４０】
2008179641.tif 000038
【００６２】
化学式３０：
【化４１】
2008179641.tif 000039
【００６３】
化学式３１：
【化４２】
2008179641.tif 000040
【００６４】
化学式３２：
【化４３】
2008179641.tif 000041
【００６５】
化学式３３：
【化４４】
2008179641.tif 000042
【００６６】
化学式３４：
【化４５】
2008179641.tif 000043
【００６７】
化学式３５：
【化４６】
2008179641.tif 000044
【００６８】
化学式３６：
【化４７】
2008179641.tif 000045
【００６９】
化学式３７：
【化４８】
2008179641.tif 000046
【００７０】
化学式３８：
【化４９】
2008179641.tif 000047
【００７１】
化学式３９：
【化５０】
2008179641.tif 000048
【００７２】
化学式４０：
【化５１】
2008179641.tif 000049
【００７３】
化学式４１：
【化５２】
2008179641.tif 000050
【００７４】
化学式４２：
【化５３】
2008179641.tif 000051
【００７５】
化学式４３：
【化５４】
2008179641.tif 000052
【００７６】
化学式４４：
【化５５】
2008179641.tif 000053
【００７７】
化学式４５：
【化５６】
2008179641.tif 000054
【００７８】
化学式４６：
【化５７】
2008179641.tif 000055
【００７９】
化学式４７：
【化５８】
2008179641.tif 000056
【００８０】
化学式４８：
【化５９】
2008179641.tif 000057
【００８１】
化学式４９：
【化６０】
2008179641.tif 000058
【００８２】
化学式５０：
【化６１】
2008179641.tif 000059
【００８３】
化学式５１：
【化６２】
2008179641.tif 000060
【００８４】
化学式５２：
【化６３】
2008179641.tif 000061
【００８５】
化学式５３：
【化６４】
2008179641.tif 000062
【００８６】
化学式５４：
【化６５】
2008179641.tif 000063
【００８７】
化学式５５：
【化６６】
2008179641.tif 000064
【００８８】
化学式５６：
【化６７】
2008179641.tif 000065
【００８９】
化学式５７：
【化６８】
2008179641.tif 000066
【００９０】
化学式５８：
【化６９】
2008179641.tif 000067
【００９１】
化学式５９：
【化７０】
2008179641.tif 000068
【００９２】
化学式６０：
【化７１】
2008179641.tif 000069
【００９３】
化学式６１：
【化７２】
2008179641.tif 000070
【００９４】
化学式６２：
【化７３】
2008179641.tif 000071
【００９５】
化学式６３：
【化７４】
2008179641.tif 000072
【００９６】
化学式６４：
【化７５】
2008179641.tif 000073
【００９７】
化学式６５：
【化７６】
2008179641.tif 000074
【００９８】
化学式６６：
【化７７】
2008179641.tif 000075
【００９９】
化学式６７：
【化７８】
2008179641.tif 000076
【０１００】
化学式６８：
【化７９】
2008179641.tif 000077
【０１０１】
化学式６９：
【化８０】
2008179641.tif 000078
【０１０２】
化学式７０：
【化８１】
2008179641.tif 000079
【０１０３】
化学式７１：
【化８２】
2008179641.tif 000080
【０１０４】
化学式７２：
【化８３】
2008179641.tif 000081
【０１０５】
化学式７３：
【化８４】
2008179641.tif 000082
【０１０６】
化学式７４：
【化８５】
2008179641.tif 000083
【０１０７】
化学式７５：
【化８６】
2008179641.tif 000084
【０１０８】
化学式７６：
【化８７】
2008179641.tif 000085
【０１０９】
化学式７７：
【化８８】
2008179641.tif 000086
【０１１０】
化学式７８：
【化８９】
2008179641.tif 000087
【０１１１】
化学式７９：
【化９０】
2008179641.tif 000088
【０１１２】
化学式８０：
【化９１】
2008179641.tif 000089
【０１１３】
化学式８１：
【化９２】
2008179641.tif 000090
【０１１４】
化学式８２：
【化９３】
2008179641.tif 000091
【０１１５】
化学式８３：
【化９４】
2008179641.tif 000092
【０１１６】
化学式８４：
【化９５】
2008179641.tif 000093
【０１１７】
化学式８５：
【化９６】
2008179641.tif 000094
【０１１８】
化学式８６：
【化９７】
2008179641.tif 000095
【０１１９】
化学式８７：
【化９８】
2008179641.tif 000096
【０１２０】
化学式８８：
【化９９】
2008179641.tif 000097
【０１２１】
化学式８９：
【化１００】
2008179641.tif 000098
【０１２２】
化学式９０：
【化１０１】
2008179641.tif 000099
【０１２３】
化学式９１：
【化１０２】
2008179641.tif 000100
【０１２４】
化学式９２：
【化１０３】
2008179641.tif 000101
【０１２５】
化学式９３：
【化１０４】
2008179641.tif 000102
【０１２６】
化学式９４：
【化１０５】
2008179641.tif 000103
【０１２７】
化学式９５：
【化１０６】
2008179641.tif 000104
【０１２８】
化学式９６：
【化１０７】
2008179641.tif 000105
【０１２９】
化学式９７：
【化１０８】
2008179641.tif 000106
【０１３０】
化学式９８：
【化１０９】
2008179641.tif 000107
【０１３１】
化学式９９：
【化１１０】
2008179641.tif 000108
【０１３２】
化学式１００：
【化１１１】
2008179641.tif 000109
【０１３３】
化学式１０１：
【化１１２】
2008179641.tif 000110
【０１３４】
化学式１０２：
【化１１３】
2008179641.tif 000111
【０１３５】
化学式１０３：
【化１１４】
2008179641.tif 000112
【０１３６】
化学式１０４：
【化１１５】
2008179641.tif 000113
【０１３７】
化学式１０５：
【化１１６】
2008179641.tif 000114
【０１３８】
化学式１０６：
【化１１７】
2008179641.tif 000115
【０１３９】
化学式１０７：
【化１１８】
2008179641.tif 000116
【０１４０】
化学式１０８：
【化１１９】
2008179641.tif 000117
【０１４１】
化学式１０９：
【化１２０】
2008179641.tif 000118
【０１４２】
化学式１１０：
【化１２１】
2008179641.tif 000119
【０１４３】
化学式１１１：
【化１２２】
2008179641.tif 000120
【０１４４】
化学式１１２：
【化１２３】
2008179641.tif 000121
【０１４５】
化学式１１３：
【化１２４】
2008179641.tif 000122
【０１４６】
化学式１１４：
【化１２５】
2008179641.tif 000123
【０１４７】
化学式１１５：
【化１２６】
2008179641.tif 000124
【０１４８】
化学式１１６：
【化１２７】
2008179641.tif 000125
【０１４９】
化学式１１７：
【化１２８】
2008179641.tif 000126
【０１５０】
化学式１１８：
【化１２９】
2008179641.tif 000127
【０１５１】
化学式１１９：
【化１３０】
2008179641.tif 000128
【０１５２】
化学式１２０：
【化１３１】
2008179641.tif 000129
【０１５３】
化学式１２１：
【化１３２】
2008179641.tif 000130
【０１５４】
化学式１２２：
【化１３３】
2008179641.tif 000131
【０１５５】
化学式１２３：
【化１３４】
2008179641.tif 000132
【０１５６】
化学式１２４：
【化１３５】
2008179641.tif 000133
【０１５７】
化学式１２５：
【化１３６】
2008179641.tif 000134
【０１５８】
化学式１２６：
【化１３７】
2008179641.tif 000135
【０１５９】
化学式１２７：
【化１３８】
2008179641.tif 000136
【０１６０】
化学式１２８：
【化１３９】
2008179641.tif 000137
【０１６１】
化学式１２９：
【化１４０】
2008179641.tif 000138
【０１６２】
化学式１３０：
【化１４１】
2008179641.tif 000139
【０１６３】
化学式１３１：
【化１４２】
2008179641.tif 000140
【０１６４】
化学式１３２：
【化１４３】
2008179641.tif 000141
【０１６５】
化学式１３３：
【化１４４】
2008179641.tif 000142
【０１６６】
化学式１３４：
【化１４５】
2008179641.tif 000143
【０１６７】
化学式１３５：
【化１４６】
2008179641.tif 000144
【０１６８】
化学式１３６：
【化１４７】
2008179641.tif 000145
【０１６９】
化学式１３７：
【化１４８】
2008179641.tif 000146
【０１７０】
化学式１３８：
【化１４９】
2008179641.tif 000147
【０１７１】
化学式１３９：
【化１５０】
2008179641.tif 000148
【０１７２】
化学式１４０：
【化１５１】
2008179641.tif 000149
【０１７３】
化学式１４１：
【化１５２】
2008179641.tif 000150
【０１７４】
化学式１４２：
【化１５３】
2008179641.tif 000151
【０１７５】
化学式１４３：
【化１５４】
2008179641.tif 000152
【０１７６】
化学式１４４：
【化１５５】
2008179641.tif 000153
【０１７７】
化学式１４５：
【化１５６】
2008179641.tif 000154
【０１７８】
化学式１４６：
【化１５７】
2008179641.tif 000155
【０１７９】
化学式１４７：
【化１５８】
2008179641.tif 000156
【０１８０】
化学式１４８：
【化１５９】
2008179641.tif 000157
【０１８１】
化学式１４９：
【化１６０】
2008179641.tif 000158
【０１８２】
化学式１５０：
【化１６１】
2008179641.tif 000159
【０１８３】
化学式１５１：
【化１６２】
2008179641.tif 000160
【０１８４】
化学式１５２：
【化１６３】
2008179641.tif 000161
【０１８５】
化学式１５３：
【化１６４】
2008179641.tif 000162
【０１８６】
化学式１５４：
【化１６５】
2008179641.tif 000163
【０１８７】
化学式１５５：
【化１６６】
2008179641.tif 000164
【０１８８】
化学式１５６：
【化１６７】
2008179641.tif 000165
【０１８９】
化学式１５７：
【化１６８】
2008179641.tif 000166
【０１９０】
化学式１５８：
【化１６９】
2008179641.tif 000167
【０１９１】
化学式１５９：
【化１７０】
2008179641.tif 000168
【０１９２】
化学式１６０：
【化１７１】
2008179641.tif 000169
【０１９３】
化学式１６１：
【化１７２】
2008179641.tif 000170
【０１９４】
化学式１６２：
【化１７３】
2008179641.tif 000171
【０１９５】
化学式１６３：
【化１７４】
2008179641.tif 000172
【０１９６】
化学式１６４：
【化１７５】
2008179641.tif 000173
【０１９７】
化学式１６５：
【化１７６】
2008179641.tif 000174
【０１９８】
化学式１６６：
【化１７７】
2008179641.tif 000175
【０１９９】
化学式１６７：
【化１７８】
2008179641.tif 000176
【０２００】
化学式１６８：
【化１７９】
2008179641.tif 000177
【０２０１】
化学式１６９：
【化１８０】
2008179641.tif 000178
【０２０２】
化学式１７０：
【化１８１】
2008179641.tif 000179
【０２０３】
化学式１７１：
【化１８２】
2008179641.tif 000180
【０２０４】
化学式１７２：
【化１８３】
2008179641.tif 000181
【０２０５】
化学式１７３：
【化１８４】
2008179641.tif 000182
【０２０６】
化学式１７４：
【化１８５】
2008179641.tif 000183
【０２０７】
化学式１７５：
【化１８６】
2008179641.tif 000184
【０２０８】
化学式１７６：
【化１８７】
2008179641.tif 000185
【０２０９】
化学式１７７：
【化１８８】
2008179641.tif 000186
【０２１０】
化学式１７８：
【化１８９】
2008179641.tif 000187
【０２１１】
化学式１７９：
【化１９０】
2008179641.tif 000188
【０２１２】
化学式１８０：
【化１９１】
2008179641.tif 000189
【０２１３】
化学式１８１：
【化１９２】
2008179641.tif 000190
【０２１４】
化学式１８２：
【化１９３】
2008179641.tif 000191
【０２１５】
化学式１８３：
【化１９４】
2008179641.tif 000192
【０２１６】
化学式１８４：
【化１９５】
2008179641.tif 000193
【０２１７】
化学式１８５：
【化１９６】
2008179641.tif 000194
【０２１８】
化学式１８６：
【化１９７】
2008179641.tif 000195
【０２１９】
化学式１８７：
【化１９８】
2008179641.tif 000196
【０２２０】
化学式１８８：
【化１９９】
2008179641.tif 000197
【０２２１】
化学式１８９：
【化２００】
2008179641.tif 000198
【０２２２】
この発明のエチレン化合物は諸種の方法により調製することができる。経済性を重視するのであれば、活性メチレン基とアルデヒド基との脱水縮合反応を利用する方法が好適である。この方法によるときには、例えば、一般式１に対応するＲ１及びＲ２を有する一般式５で表される化合物と、一般式１に対応するＲ３を有する一般式６で表される化合物とを反応させることにより、この発明のエチレン化合物が好収量で生成する。
【０２２３】
一般式５：
【化２０１】
2008179641.tif 000199
【０２２４】
一般式６：
【化２０２】
2008179641.tif 000200
【０２２５】
すなわち、反応容器に一般式５及び一般式６で表される化合物をそれぞれ適量とり（通常等モル前後）、必要に応じて、適宜溶剤に溶解し、例えば、水酸化ナトリウム、水酸化カリウム、炭酸ナトリウム、炭酸カリウム、炭酸水素ナトリウム、炭酸ナトリウム、アンモニア、トリエチルアミン、ピペリジン、ピリジン、ピロリジン、アニリン、Ｎ，Ｎ−ジメチルアニリン、Ｎ，Ｎ−ジエチルアニリンなどの塩基性化合物、塩酸、硫酸、硝酸、メタンスルホン酸、ｐ−トルエンスルホン酸、酢酸、トリフルオロ酢酸、トリフルオロメタンスルホン酸、無水酢酸などの酸性化合物、塩化アルミニウム、塩化亜鉛、四塩化錫、四塩化チタンなどのルイス酸性化合物を加えた後、加熱還流などにより、攪拌しながら、周囲温度か周囲温度を上回る温度で反応させる。
【０２２６】
溶剤としては、例えば、ペンタン、ヘキサン、シクロヘキサン、オクタン、ベンゼン、トルエン、キシレンなどの炭化水素類、四塩化炭素、クロロホルム、１，２−ジクロロエタン、１，２−ジブロモエタン、トリクロロエチレン、テトラクロロエチレン、クロロベンゼン、ブロモベンゼン、α−ジクロロベンゼンなどのハロゲン化物、メタノール、エタノール、１−プロパノール、２−プロパノール、１−ブタノール、２−ブタノール、イソブチルアルコール、イソペンチルアルコール、シクロヘキサノール、エチレングリコール、プロピレングリコール、２−メトキシエタノール、２−エトキシエタノール、フェノール、ベンジルアルコール、クレゾール、ジエチレングリコール、トリエチレングリコール、グリセリンなどのアルコール類及びフェノール類、ジエチルエーテル、ジイソプロピルエーテル、テトラヒドロフラン、テトラヒドロピラン、１，４−ジオキサン、アニソール、１，２−ジメトキシエタン、ジエチレングリコールジメチルエーテル、ジシクロヘキシル−１８−クラウン−６、メチルカルビトール、エチルカルビトールなどのエーテル類、酢酸、無水酢酸、トリクロロ酢酸、トリフルオロ酢酸、無水プロピオン酸、酢酸エチル、炭酸ブチル、炭酸エチレン、炭酸プロピレン、ホルムアミド、Ｎ−メチルホルムアミド、Ｎ，Ｎ−ジメチルホルムアミド、Ｎ−メチルアセトアミド、Ｎ，Ｎ−ジメチルアセトアミド、ヘキサメチル燐酸トリアミドなどの酸及び酸誘導体、アセトニトリル、プロピオニトリル、スクシノニトリル、ベンゾニトリルなどのニトリル類、ニトロメタン、ニトロベンゼンなどのニトロ化合物、ジメチルスルホキシド、スルホランなどの含硫化合物、水などが挙げられ、必要に応じて、これらは適宜組合せて用いられる。
【０２２７】
溶剤を用いる場合、一般に、溶剤の量が多くなると反応の効率が低下し、反対に少なくなると、均一に加熱・攪拌するのが困難になったり、副反応が起り易くなる。したがって、溶剤の量を重量比で原料化合物全体の１００倍まで、通常、５乃至５０倍にするのが望ましい。原料化合物の種類や反応条件にもよるけれども、反応は１０時間以内、通常、０．５乃至５時間で完結する。反応の進行は、例えば、薄層クロマトグラフィー、ガスクロマトグラフィー、高速液体クロマトグラフィーなどの汎用の方法によってモニターすることができる。化学式１乃至化学式１８９で表されるエチレン化合物は、いずれも、この方法により所望量を製造することができる。ちなみに、一般式５及び一般式６で表される化合物は、いずれも汎用の方法により得ることができ、市販品がある場合には、それを用いればよい。
【０２２８】
斯くして得られるエチレン化合物は、通常、使用に先立って、例えば、溶解、抽出、分液、傾斜、濾過、濃縮、薄層クロマトグラフィー、カラムクロマトグラフィー、ガスクロマトグラフィー、高速液体クロマトグラフィー、蒸留、昇華、結晶化などの類縁化合物を精製するための汎用の方法により精製され、必要に応じて、これらの方法は組合せて適用される。エチレン化合物の用途にもよるけれども、半導体電極に用いる場合には、使用に先立って、例えば、蒸留、結晶化及び／又は昇華などの方法により高度に精製しておくのが望ましい。
【０２２９】
さて、この発明によるエチレン化合物の用途について説明すると、既述のとおり、この発明のエチレン化合物は、可視領域に吸収極大を有し、分子吸光係数も大きいことから、可視光を吸収する有機化合物を必要とする諸分野において有利に用いることができる。この発明によるエチレン化合物の最も重要な用途の一つは光増感剤としての用途であり、上記のごときエチレン化合物を含んでなるこの発明の光増感剤は、例えば、太陽電池などへ適用される光電変換素子において、半導体電極を増感するための材料、さらには、光化学的重合において、重合性化合物や重合開始剤を増感するための材料として極めて有用である。
【０２３０】
そこで、この発明のエチレン化合物の用途に関連して、斯かるエチレン化合物により増感された半導体電極と、その半導体電極を用いる光電変換素子及び光電気化学太陽電池について説明すると、この発明による半導体電極は、光電気化学太陽電池などに汎用される半導体電極を、この発明のエチレン化合物を用いて増感することによって得ることができる。斯かる半導体電極は、例えば、板状、円柱状、角柱状、ネット状など、所望の形状に形成した電気伝導性透明電極の一部又は全体に半導体層を形成し、その半導体層へ当該エチレン化合物を吸着させることによって得ることができる。透明電極としては、それが電気伝導性を有するものであるかぎり特に制限がなく、例えば、可視領域において実質的に透明なガラス、セラミック又はプラスチックによる基板へ、例えば、弗素若しくはアンチモンを微量混入させた酸化錫（ＮＥＳＡ）、錫を微量混入させた酸化インジウム（ＩＴＯ）、酸化亜鉛などの実質的に透明な半導体を薄膜状に塗布してなるものが挙げられ、このうち、弗素を微量混入させた酸化錫を薄膜状に塗布したものが特に好ましい。
【０２３１】
斯かる半導体層は、通常、汎用の方法により、電気伝導性透明電極に対して、平均粒子径５乃至５００ｎｍの多孔質構造を有する半導体のナノ粒子を０．１乃至１００μｍ、好ましくは、１乃至５０μｍの厚さに付着させた後、焼結することによって形成することができる。半導体層を構成する半導体の具体例としては、斯界において汎用される化合物半導体一般、とりわけ、酸化セリウム、酸化チタン、酸化ジルコニウム、酸化バナジウム、酸化ニオブ、酸化タングステン、酸化鉄、酸化ニッケル、酸化インジウム、酸化錫、酸化ビスマスなどの金属酸化物、チタン酸ストロンチウム、チタン酸バリウム、ニオブ酸カリウム、タンタル酸ナトリウムなどの複合金属酸化物、沃化銀、沃化銅、臭化銅などの金属ハロゲン化物、硫化亜鉛、硫化チタン、硫化インジウム、硫化ビスマス、硫化カドミウム、硫化ジルコニウム、硫化タンタル、硫化銀、硫化銅、硫化錫、硫化タングステン、硫化モリブデンなどの金属硫化物、セレン化カドミウム、セレン化ジルコニウム、セレン化亜鉛、セレン化チタン、セレン化インジウム、セレン化タングステン、セレン化モリブデン、セレン化ビスマス、テルル化カドミウム、テルル化タングステン、テルル化モリブデン、テルル化亜鉛、テルル化ビスマスなどのカルゲナイド化合物が挙げられ、必要に応じて、これらは適宜組合せて用いられる。特に、同じ出願人による特願２０００−１１１３３１号明細書（名称「半導体層、これを用いる太陽電池及びそれらの製造方法並びに用途」）に記載された、粒度分布において、複数のピークを有する半導体粒子群からなる化合物半導体は、この発明による半導体電極において極めて有用である。なお、これらの半導体は単なる例示であって、この発明で用いる半導体は決してこれらに限定されてはならず、発明の目的を逸脱しない範囲で、ｐ型半導体及びｎ型半導体のうちから適宜のものを選択すればよい。
【０２３２】
斯くして得られる半導体電極を増感するには、例えば、この発明によるエチレン化合物の１又は複数を濃度０．０１ｍＭから飽和濃度、好ましくは、０．１乃至０．５ｍＭになるように適宜溶剤に溶解し、その溶液に半導体電極を浸漬した状態で、周囲温度か周囲温度を上回る温度で１分間以上、好ましくは、１２乃至４８時間静置することによって吸着させればよい。溶剤としては、エチレン化合物が溶解するかぎり、特に制限がなく、例えば、メタノール、エタノール、１−プロパノール、２−プロパノール、２，２，２−トリフルオロエタノール、１−ブタノール、２−ブタノール、イソブチルアルコール、イソペンチルアルコール、シクロヘキサノールなどのアルコール類、ベンゼン、トルエン、キシレンなどの炭化水素類、アセトニトリル、プロピオニトリル、スクシノニトリルなどのニトリル類、ジエチルエーテル、ジイソプロピルエーテル、テトラヒドロフラン、テトラヒドロピラン、１，４−ジオキサンなどのエーテル類を、必要に応じて、適宜組合せて用いる。これらの溶剤のうち、溶解度の点で、メタノール、エタノールなどのアルコール類、アセトニトリルなどのニトリル類及びこれらの混液が好ましい。半導体電極を増感するに当って、この発明によるエチレン化合物の１又は複数だけを用いても、必要に応じて、斯界において汎用される他の色素化合物の１又は複数と併用してもよい。光電変換素子へ適用する半導体電極において、吸収極大波長が互いに相違する一般式２及び一般式３で表されるエチレン化合物を、少なくとも、それぞれ１種類組合せて用いる場合には、いずれか一方のみでは容易に達成できない、高い短絡電流密度と光電変換効率とが得られる。
【０２３３】
当該エチレン化合物により増感された半導体電極は、光電変換素子における半導体電極として極めて有用である。この発明は、当該エチレン化合物を用いる光電変換素子をも提供するものであり、この発明による光電変換素子は、エチレン化合物により増感された半導体電極と、その対極と、それらの電極へ接触するレドックス電解液とを含んでなる。
【０２３４】
図１はこの発明による光電変換素子の模式図であり、図１において、１は半導体電極であり、既述のとおり、透明電極２ａの一部又は全体へ化合物半導体などの半導体を層状に付着させた後、その半導体層３へエチレン化合物を吸着させて増感することによって得ることができる。
【０２３５】
４は対極であり、通常、半導体電極１におけると同様に、電気伝導性を有する透明電極２ｂの一部又は全体へ、例えば、真空蒸着、化学蒸着、スパッタリング、原子層エピタクシー、塗布、浸漬などの汎用の方法により、鉄、ルテニウム、コバルト、ロジウム、ニッケル、白金、銅、銀、金、亜鉛、アルミニウム、錫などの金属か、あるいは、炭素若しくは半導体電極１におけると同様の半導体を適宜厚さの層状に付着せしめることによって得ることができる。
【０２３６】
５はレドックス電解液であり、溶液において、例えば、沃素レドックス系、鉄レドックス系、錫レドックス系、クロミウムレドックス系、バナジウムレドックス系、硫化物イオンレドックス系、アントラキノンレドックス系などのレドックス系を与える、例えば、沃化イミダゾリウム誘導体、沃化リチウム、沃化カリウム、沃化テトラアルキルアンモニウム塩などの沃素化合物と沃素との混合物、臭化イミダゾリウム誘導体、臭化リチウム、臭化カリウム、臭化テトラアルキルアンモニウム塩などの臭素化合物と臭素との混合物がレドックス電解質として配合される。
【０２３７】
レドックス電解液５における溶剤としては、取扱い易く、安定であって、レドックス電解質を実質的に溶解するものであるかぎり、特に制限がない。斯かる溶剤の具体例としては、例えば、アセトニトリル、メトキシアセトニトリル、プロピオニトリル、メトキシプロピオニトリル、スクシノニトリルなどのニトリル類、炭酸エチレン、炭酸プロピレンなどのエステル類、Ｎ，Ｎ−ジメチルホルムアミド、Ｎ，Ｎ−ジメチルアセトアミド、ヘキサメチル燐酸トリアミドのアミド類、テトラヒドロフラン、テトラヒドロピラン、１，４−ジオキサン、ジシクロヘキシル−１８−クラウン−６などのエーテル類、ピリジンなどのアミン類、ニトロメタンなどのニトロ化合物、ジメチルスルホキシドなどの含硫化合物が挙げられ、必要に応じて、これらは適宜組合せて用いられる。なお、この発明による光電変換素子におけるレドックス電解液は溶液状のものに決して限定されてはならず、電解液へ、ゲル化剤によりゲル化した擬固体電解質を添加しても、電解液に代えて、ポリエチレンオキシド誘導体などのポリマーによる固体電解質を用いてもよい。
【０２３８】
この発明による光電変換素子は、必要に応じて、半導体電極１と対極４との物理的接触を防ぐためのスペーサーを設けることを妨げない。スペーサーの材質としては、例えば、ポリエステル、ポリカーボネート、ポリスルホン、ポリメチルポリアクリレート、ポリプロピレン、ポリエチレン、さらには、ソーダガラス、バリウムシリケートガラス、アリミノシリケートガラスなどのガラス、石英、陶器などのセラミックをはじめとする非電気伝導性材料を厚さ１μｍ以上、好ましくは、１０乃至５０μｍの膜状、フィルム状又はシート状に形成して用いる。なお、光電気化学太陽電池などにおいて、光電変換素子を収容するセルが両電極の物理的接触を防ぐ構造を有している場合には、スペーサーを省略することができる。
【０２３９】
この発明による光電変換素子の動作について説明すると、図１に示す光電変換素子において、半導体電極１へ光ｈνが入射すると、半導体電極１へ吸着したエチレン化合物Ｓ／Ｓが光を吸収し、励起されてＳ／Ｓ＊となる。励起状態のエチレン化合物Ｓ／Ｓ＊における励起電子は半導体層３の伝導帯準位へ注入され、半導体電極１中を移動し、バックコンタクトである透明電極２ａへ到達する。一方、電子を失ったエチレン化合物Ｓ／Ｓは、レドックス電解液５中の、例えば、Ｉ−イオンなどのレドックスイオンＲ／Ｒから電子を受け取り、還元される。Ｉ３−イオンなどのレドックスイオンにおける対イオンは、対極４上で再度還元され、沃素イオンが再生される。斯かる電子の流れにより、外部負荷６へ電流を印加することができる。
【０２４０】
この発明のエチレン化合物は、既述のとおり、光電変換素子に好適な光吸収特性を具備しているというだけではなく、上述のごとく、光電変換素子における半導体電極へ吸着させても、その光吸収特性が実質的に変化しないという特徴がある。一般式１におけるＲ２が水素原子である類縁化合物と比較したところ、Ｒ２を炭化水素基とすることによって、可視光を吸収し得る原子団と、非共有電子対を有する原子を含んでなる原子団との電子共鳴が阻害され、その結果として、後者の非共有電子対を有する原子を含んでなる原子団を半導体電極へ付着させたことによる電子的影響が、可視光を吸収し得る前者の原子団へおよび難くなるものと考えられる。斯くして、この発明の光電変換素子は、光センサーや光電気化学太陽電池へ有利に適用し得ることとなる。
【０２４１】
既述のとおり、この発明のエチレン化合物の多くは、吸収極大波長が光化学的重合の分野で頻用される露出光源の波長（４００乃至５５０ｎｍ）に近接していることから、光重合性組成物において、重合性化合物や重合開始剤を増感するための光増感剤としても極めて有用である。
【０２４２】
光化学的重合の分野において、この発明のエチレン化合物を含有する光増感剤は、使用に際して、通常、重合性化合物、重合開始剤、バインダー樹脂などとの組成物に調製される。この発明の光増感剤を適用し得る重合性化合物としては、例えば、エチレン性二重結合などの重合可能な多重結合を分子内に少なくとも一つ有するモノマー、オリゴマー、プレポリマー及びそれらの混合物が挙げられる。斯かる重合性化合物の具体例としては、光重合性組成物において汎用される、例えば、アクリル酸、アリルアミン、アリルスルホン酸、アルキルカルボン酸ビニル、クロトン酸、スチレン、Ｎ−ビニルイミダゾール、Ｎ−ビニルカルバゾール、ビニルピリジン、ビニルスルホン酸、ビニルホスホン酸、フマル酸、マレイン酸、メタアクリル酸、メタリルスルホン酸並びにそれらの誘導体及び塩などが挙げられる。ただし、この発明の光増感剤を適用する重合性化合物は決してこれらに限定されてはならず、この発明の光増感剤を用いて光化学的重合させ得るすべての重合性化合物が適用対象となる。
【０２４３】
重合開始剤としては、例えば、ジ−ｔｅｒｔ−ブチルパーオキシイソフタレート、３，３´，４，４´−テトラキス（ｔｅｒｔ−ブチルパーオキシカルボニル）ベンゾフェノン、エチルメチルケトン、２，５−ジメチル−２，５−ジ（ｔｅｒｔ−ブチルパーオキシ）ヘキサン、ジ−ｔｅｒｔ−ブチルパーオキサイド、２，５−ビス（ヒドロパーオキシ）−２，５−ジメチルヘキサン、ｔｅｒｔ−ブチルヒドロパーオキサイド、ブチル−４，４−ビス（ｔｅｒｔ−ブチルパーオキシ）バレレート、１，１−ビス（ｔｅｒｔ−ブチルパーオキシ）−３，３，５−トリメチルシクロヘキサンなどの有機過酸化物、２，４，６−トリクロロメチル−ｓ−トリアジンなどのハロゲン化炭化水素、さらには、ビスイミダゾール、ベンゾイルアルキルエーテル、鉄−アレン錯体、チタノセン化合物、Ｎ−フェニルグリシン、ジフェニルヨードニウム塩などの光化学的重合に汎用される重合開始剤が挙げられ、必要に応じて、これらは適宜組み合わせて用いられる。
【０２４４】
用途にもよるけれども、バインダー樹脂も光重合性組成物に汎用されるものであればよく、個々のバインダー樹脂としては、例えば、ポリ−Ｎ−ビニルピロリドン、ポリビニルアセテート、ポリビニルブチラール、ポリビニルカルバゾール、ポリスチレン、ポリメチルメタクリレート、ポリエチレンオキサイド、ポリブチルメタクリレート、スチレン−マレイン酸エステル、ポリメチルメタクリレート−メタクリル酸、ポリ−Ｎ−ビニルピロリドン−グリシジルメタクリレートなどが挙げられる。
【０２４５】
この発明による光増感剤は、この発明のエチレン化合物を１又は複数含んでなる。この発明による光増感剤を用いて光重合性組成物を得るには、通常、この発明のエチレン化合物１重量部に対して、上記のごとき重合性化合物を１乃至１，０００重量部、好ましくは、１０乃至５００重量部含有せしめ、さらに、必要に応じて、バインダー樹脂を１，０００重量部まで、好ましくは、５００重量部まで、さらには、重合開始剤を０．１乃至１００重量部、好ましくは、１乃至１０重量部含有せしめて光重合性組成物とする。また、それ以外に、必要に応じて、例えば、ハイドロキノン、ピロガロール、２，６−ｔｅｒｔ−ブチル−ｐ−クレゾールなどのキノン系又はフェノール系の熱重合禁止剤、フタル酸エステルやアジピン酸エステルをはじめとする、飽和若しくは不飽和のカルボン酸エステルなどの可塑剤、さらには、着色剤、保存剤、安定剤、表面保護剤、平滑剤、塗布助剤などを適宜配合してもよい。なお、エチレン化合物の種類や光重合性組成物の用途によっては、重合開始剤及び／又はバインダー樹脂は省略されることがある。
【０２４６】
斯くして得られる光重合性組成物は、通常、適宜溶剤に溶解させて溶液となし、これを適宜支持体上へ塗布し、乾燥して用いられる。溶剤としては、例えば、ペンタン、ヘキサン、シクロヘキサン、石油エーテル、石油ベンジン、イソオクタン、ベンゼン、トルエン、キシレンなどの炭化水素類、四塩化炭素、クロロホルム、１，２−ジクロロエタン、１，２−ジブロモエタン、トリクロロエチレン、テトラクロロエチレン、クロロベンゼン、α−ジクロロベンゼンなどのハロゲン化物、メタノール、エタノール、１−プロパノール、２−プロパノール、２，２，２−トリフルオロエタノール、１−ブタノール、２−ブタノール、イソブチルアルコール、イソペンチルアルコール、シクロヘキサノール、エチレングリコール、プロピレングリコール、２−メトキシエタノール、２−エトキシエタノール、フェノール、ベンジルアルコール、クレゾール、ジエチレングリコール、トリエチレングリコール、グリセリンなどのアルコール類及びフェノール類、ジエチルエーテル、ジイソプロピルエーテル、テトラヒドロフラン、テトラヒドロピラン、１，４−ジオキサン、アニソール、１，２−ジメトキシエタン、ジエチレングリコールジメチルエーテル、ジシクロヘキシル−１８−クラウン−６、メチルカルビトール、エチルカルビトール、プロピレングリコールモノメチルエーテル、プロピレングリコールモノメチルエーテルアセテートなどのエーテル類、アセトン、エチルメチルケトン、シクロヘキサノンなどのケトン類、酢酸エチル、酢酸ブチル、酢酸アミル、プロピオン酸エチル、炭酸エチレン、炭酸プロピレン、燐酸トリエチルなどのエステル類、ホルムアミド、Ｎ−メチルホルムアミド、Ｎ，Ｎ−ジメチルホルムアミド、Ｎ−メチルアセトアミド、Ｎ，Ｎ−ジメチルアセトアミド、ヘキサメチル燐酸トリアミドなどのアミド類、アセトニトリル、プロピオニトリル、スクシノニトリル、ベンゾニトリルなどのニトリル類、ニトロメタン、ニトロベンゼンなどのニトロ化合物、エチレンジアミン、ピリジン、ピペリジン、モルホリンなどのアミン類、ジメチルスルホキシド、スルホランなどの含硫化合物、水などが挙げられ、必要に応じて、これらは適宜組み合わせて用いられる。
【０２４７】
支持体も用途に応じた汎用のものでよく、個々の支持体としては、例えば、アルミニウム、マグネシウム、銅、亜鉛、クロム、ニッケル、鉄などの金属及びそれらの合金、上質紙、アート紙、剥離紙などの紙、ガラス、セラミックなどの無機物、ポリエチレンフタレート、ポリエチレン、ポリメチルメタクリレート、ポリ塩化ビニル、塩化ビニル−塩化ビニリデン共重合体、ポリスチレン、ナイロン、セルロースアセテート、セルロースアセテートブチレートなどのプラスチックをシート又はフィルム状に形成したものや、必要に応じて、これらを層状に組み合わせたものが挙げられる。
【０２４８】
重合方法についても特に制限がなく、例えば、ラジカル重合、イオン重合、開環重合などの開始過程のみに光が関与する光開始重合であっても、成長過程に光が関与する光重付加重合であってもよい。その際の露出光源としては、例えば、太陽光、カーボンアーク、高圧水銀灯、キセノンランプ、メタルハライドランプ、蛍光ランプ、タングステンランプなどの通常の光源であっても、アルゴンイオンレーザー、クリプトンイオンレーザー、ヘリウム・カドミウムレーザー、ヘリウム・ネオンレーザーなどの気体レーザー、ＣｄＳ系レーザーなどの半導体レーザー、分布帰還型若しくはブラッグ反射型Ｃｄ−ＹＡＧレーザーなどの固体レーザーであって、波長４００乃至５５０ｎｍ付近に発振線を有する可視レーザーであってもよい。この発明の光増感剤を配合した光重合性組成物は、例えば、ファクシミリ、複写機、プリンターなどの情報記録の分野、フレキソ製版、グラビア印刷などの印刷の分野、さらには、フォトレジストなどの印刷回路の分野において極めて有利に用いることができる。
【０２４９】
さらに、この発明のエチレン化合物は、既述のとおり、可視領域に吸収極大を有し、可視光を効率良く吸収することから、上述したごとき光電変換素子や光化学的重合における用途に加えて、光学フィルターの色度を調節するための材料、さらには、諸種の衣料を染色するための材料として多種多様の用途を有する。
【０２５０】
とりわけ、この発明のエチレン化合物を、必要に応じて、紫外領域、可視領域又は赤外領域の光を吸収する他の材料の１又は複数とともに、衣料一般や、衣料以外の、例えば、ドレープ、レース、ケースメント、プリント、ベネシャンブラインド、ロールスクリーン、シャッター、のれん、毛布、布団、布団地、布団カバー、布団綿、シーツ、座布団、枕、枕カバー、クッション、マット、カーペット、寝袋、テント、自動車を含む車輌の内装材、ウインドガラス、窓ガラスなどの建寝装用品、紙おむつ、おむつカバー、眼鏡、モノクル、ローネットなどの保健用品、靴の中敷、靴の内張地、鞄地、風呂敷、傘地、パラソル、ぬいぐるみ、照明装置や、例えば、ブラウン管ディスプレー、液晶ディスプレー、電界発光ディスプレー、プラズマディスプレーなどを用いるテレビジョン受像機やパーソナルコンピューターなどの情報表示装置用の光学フィルター類、パネル類及びスクリーン類、サングラス、サンルーフ、サンバイザー、ＰＥＴボトル、貯蔵庫、ビニールハウス、寒冷紗、光ファイバー、プリペイドカード、電子レンジ、オーブンなどの覗き窓、さらには、これらの物品を包装、充填又は収容するための包装用材、充填用材、容器などに用いるときには、生物や物品における自然光や人工光などの環境光による障害や不都合を防止したり低減することができるだけではなく、物品の色彩、色調、風合などを整えたり、物品から反射したり透過する光を所望の色バランスに整えることができる実益がある。
【０２５１】
以下、この発明の実施の形態につき、実施例に基づいて説明する。
【実施例１】
【０２５２】
〈エチレン化合物〉
反応容器にトルエン５ｍｌをとり、化学式１９０で表される化合物１ｇ、テレフタルアルデヒド酸０．６ｇ、酢酸０．６ｍｌ及びピペリジン１ｍｌを加え、７時間加熱還流して反応させた。反応混合物を冷却し、濾過した後、濾液を採取し、ジイソプロピルエーテルを加え、傾斜によって油層を採取し、これにアセトニトリル／水混液を加えて溶解させた。溶液を弱酸性に調整し、水を加え、暫時静置した後、析出した結晶を濾取し、アセトニトリル／水混液により再結晶したところ、化学式１で表されるこの発明によるエチレン化合物の黄色粉状結晶が０．１７ｇ得られた。
【０２５３】
化学式１９０：
【化２０３】
2008179641.tif 000201
【０２５４】
結晶の一部をとり、常法にしたがって融点を測定したところ、本例のエチレン化合物の融点は２１０乃至２１１℃であった。また、常法にしたがってメタノール溶液における可視吸収スペクトルを測定したところ、図２において実線で示したとおり、本例のエチレン化合物は、波長４２１ｎｍの可視領域に吸収極大（ε＝３．８１×１０４）を示した。さらに、常法にしたがってクロロホルム−ｄ溶液における１Ｈ−核磁気共鳴スペクトル（以下、「１Ｈ−ＮＭＲスペクトル」と略記する。）を測定したところ、化学シフトδ（ｐｐｍ、ＴＭＳ）が１．２６（６Ｈ、ｔ）、２．２３（３Ｈ、ｓ）、３．４８（４Ｈ、ｑ）、６．５２（１Ｈ、ｓ）、６．６７（１Ｈ、ｄ）、７．２６（１Ｈ、ｓ）、７．４１（１Ｈ、ｄ）、７．５０（２Ｈ、ｄ）、８．０７（２Ｈ、ｄ）及び８．０８（１Ｈ、ｓ）の位置にピークが観察された。
【０２５５】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例２】
【０２５６】
〈エチレン化合物〉
化学式１９０で表される化合物に代えて化学式１９１で表される化合物を用いた以外は実施例１におけると同様に反応させたところ、化学式１９で表されるこの発明によるエチレン化合物が得られた。
【０２５７】
化学式１９１：
【化２０４】
2008179641.tif 000202
【０２５８】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例３】
【０２５９】
〈エチレン化合物〉
化学式１９０で表される化合物に代えて化学式１９２で表される化合物を用いた以外は実施例１におけると同様に反応させたところ、化学式８で表されるこの発明のエチレン化合物の黄色粉状結晶が得られた。
【０２６０】
化学式１９２：
【化２０５】
2008179641.tif 000203
【０２６１】
結晶の一部をとり、常法にしたがってメタノール溶液における可視吸収スペクトルを測定したところ、波長４４４ｎｍの可視領域に吸収極大（ε＝３．８０×１０４）を示した。さらに、常法にしたがってクロロホルム−ｄ溶液における１Ｈ−ＮＭＲスペクトルを測定したところ、化学シフトδ（ｐｐｍ、ＴＭＳ）が１．３１（６Ｈ、ｓ）、１．５６（６Ｈ、ｓ）、１．７８（２Ｈ、ｔ）、１．８５（２Ｈ、ｔ）、２．２３（３Ｈ、ｓ）、３．３５（２Ｈ、ｔ）、３．４３（２Ｈ、ｄ）、７．２４（２Ｈ、ｓ）、７．５２（２Ｈ、ｄ）、８．０４（１Ｈ、ｓ）及び８．０７（２Ｈ、ｄ）の位置にピークが観察された。
【０２６２】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例４】
【０２６３】
〈エチレン化合物〉
化学式１９０で表される化合物に代えて化学式１９３で表される化合物を用いた以外は実施例１におけると同様に反応させたところ、化学式２１で表されるこの発明のエチレン化合物が得られた。
【０２６４】
化学式１９３：
【化２０６】
2008179641.tif 000204
【０２６５】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例５】
【０２６６】
〈エチレン化合物〉
化学式１９０で表される化合物に代えて化学式１９４で表される化合物を用いた以外は実施例１におけると同様に反応させたところ、化学式２４で表されるこの発明のエチレン化合物が得られた。
【０２６７】
化学式１９４：
【化２０７】
2008179641.tif 000205
【０２６８】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例６】
【０２６９】
〈エチレン化合物〉
反応容器にエタノール１０ｍｌをとり、化学式１９５で表される化合物２．５ｇ、テレフタルアルデヒド酸０．８ｇ及びピペリジン１ｍｌを加え、９０℃で３時間加熱攪拌して反応させた。反応混合物を冷却した後、酢酸エチルを加え、析出した結晶を採取し、メタノールにより再結晶したところ、化学式１０６で表されるこの発明のエチレン化合物の青緑色結晶が１．４ｇ得られた。
【０２７０】
化学式１９５：
【化２０８】
2008179641.tif 000206
【０２７１】
結晶の一部をとり、常法にしたがって融点を測定したところ、本例のエチレン化合物の融点は２４７乃至２４９℃であった。また、常法にしたがってメタノール溶液における可視吸収スペクトルを測定したところ、波長５６３ｎｍ付近の可視領域に吸収極大（ε＝１．６７×１０５）が観察された。さらに、常法にしたがってクロロホルム−ｄ溶液における１Ｈ−ＮＭＲスペクトルを測定したところ、化学シフトδ（ｐｐｍ、ＴＭＳ）が１．４９（３Ｈ、ｔ）、２．３６（３Ｈ、ｓ）、４．３６（４Ｈ、ｑ）、６．４９（２Ｈ、ｓ）、６．９８（１Ｈ、ｓ）、７．３０乃至７．４５（６Ｈ、ｍ）、７．５０（２Ｈ、ｔ）、７．６２（２Ｈ、ｄ）及び７．８６（２Ｈ、ｄ）の位置にピークが観察された。
【０２７２】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例７】
【０２７３】
〈エチレン化合物〉
テレフタルアルデヒド酸に代えてｏ−フタルアルデヒド酸を用いた以外は実施例６におけると同様に反応させたところ、化学式１０７で表されるこの発明のエチレン化合物の青緑色結晶が得られた。
【０２７４】
結晶の一部をとり、常法にしたがって融点を測定したところ、本例のエチレン化合物の融点は１８６乃至１８９℃であった。また、常法にしたがってノタノール溶液における可視吸収スペクトルを測定したところ、波長５６１ｎｍ付近の可視領域に吸収極大（ε＝１．６６×１０５）が観察された。
【０２７５】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例８】
【０２７６】
〈エチレン化合物〉
反応容器にエタノール４ｍｌをとり、化学式１９６で表される化合物１ｇ、ｏ−フタルアルデヒド酸０．２５ｇ及びピペリジン０．４ｍｌを加え、１１０℃で３時間加熱攪拌しながら反応させた。反応混合物を冷却し、溶剤を留去した後、アセトニトリル／酢酸エチル混液を加えたところ、化学式７４で表されるこの発明のエチレン化合物の緑色結晶が０．３６ｇ得られた。
【０２７７】
化学式１９６：
【化２０９】
2008179641.tif 000207
【０２７８】
結晶の一部をとり、常法にしたがって融点を測定したところ、本例のエチレン化合物の融点は１６８℃であった。さらに、常法にしたがってメタノール溶液における可視吸収スペクトルを測定したところ、波長５７８ｎｍ付近の可視領域に吸収極大（ε＝１．５７×１０５）が観察された。
【０２７９】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例９】
【０２８０】
〈エチレン化合物〉
ｏ−フタルアルデヒド酸に代えてテレフタルアルデヒド酸を用いた以外は実施例８におけると同様に反応させたところ、化学式７８で表されるこの発明のエチレン化合物の緑色結晶が得られた。
【０２８１】
結晶の一部をとり、常法にしたがって融点を測定したところ、本例のエチレン化合物の融点は２９０℃であった。また、常法にしたがってメタノール溶液における可視吸収スペクトルを測定したところ、波長５９６ｎｍ付近に吸収極大（ε＝１．６５×１０５）が観察された。さらに、常法にしたがってクロロホルム−ｄ／メタノール−ｄ４溶液における１Ｈ−ＮＭＲスペクトルを測定したところ、化学シフトδ（ｐｐｍ、ＴＭＳ）が１．３０（６Ｈ、ｔ）、２．２８（３Ｈ、ｓ）、４．１８（４Ｈ、ｑ）、６．０７（４Ｈ、ｓ）、６．４８（２Ｈ、ｓ）、６．７６（２Ｈ、ｓ）、６．８９（１Ｈ、ｓ）、６．９５（２Ｈ、ｓ）、７．３８（２Ｈ、ｄ）及び７．９１（２Ｈ、ｄ）の位置にピークが観察された。
【０２８２】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１０】
【０２８３】
〈エチレン化合物〉
ｏ−フタルアルデヒド酸に代えてｍ−フタルアルデヒド酸を用いた以外は実施例８におけると同様に反応させたところ、化学式８２で表されるこの発明のエチレン化合物の暗褐色結晶が得られた。
【０２８４】
結晶の一部をとり、常法にしたがって融点を測定したところ、本例のエチレン化合物の融点は２１４℃であった。また、常法にしたがってメタノール溶液における可視吸収スペクトルを測定したところ、波長５９５ｎｍ付近の可視領域に吸収極大（ε＝１．４６×１０５）が観察された。
【０２８５】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１１】
【０２８６】
<エチレン化合物>
反応容器にエタノール４ｍｌをとり、化学式１９７で表される化合物１ｇ、ｏ−フタルアルデヒド酸０．３１ｇ及びピペリジン０．６ｍｌを加え、１１０℃で４時間加熱攪拌して反応させた。反応混合物を冷却し、酢酸エチルを加えたところ、化学式７５で表されるこの発明のエチレン化合物の緑色結晶が０．２５ｇ得られた。
【０２８７】
化学式１９７：
【化２１０】
2008179641.tif 000208
【０２８８】
結晶の一部をとり、常法にしたがって融点を測定したところ、本例のエチレン化合物の融点は１６５℃であった。また、常法にしたがってメタノール溶液における可視吸収スペクトルを測定したところ、波長５７８ｎｍ付近の可視領域に吸収極大（ε＝１．４７×１０５）が観察された。
【０２８９】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１２】
【０２９０】
〈エチレン化合物〉
ｏ−フタルアルデヒド酸に代えてテレフタルアルデヒド酸を用いた以外は実施例１１におけると同様に反応させたところ、化学式７９で表されるこの発明のエチレン化合物の暗緑色結晶が得られた。
【０２９１】
結晶の一部をとり、常法にしたがって融点を測定したところ、本例のエチレン化合物の融点は２３２℃であった。また、常法にしたがってメタノール溶液における可視吸収スペクトルを測定したところ、波長５７９ｎｍ付近の可視領域に吸収極大（ε＝１．５６×１０５）が観察された。さらに、常法にしたがってクロロホルム−ｄ／メタノール−ｄ４溶液における１Ｈ−ＮＭＲスペクトルを測定したところ、化学シフトδ（ｐｐｍ、ＴＭＳ）が１．５０（６Ｈ、ｔ）、２．３６（３Ｈ、ｓ）、３．９４（６Ｈ、ｓ）、４．３４（４Ｈ、ｑ）、６．４８（２Ｈ、ｓ）、６．９０乃至７．００（４Ｈ、ｍ）、７．４１（２Ｈ、ｄ）、７．４８（２Ｈ、ｓ）、７．４９（２Ｈ、ｄ）及び７．８５（２Ｈ、ｄ）の位置にピークが観察された。
【０２９２】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１３】
【０２９３】
〈エチレン化合物〉
反応容器にエタノール４ｍｌをとり、化学式１９８で表される化合物１ｇ、ｏ−フタルアルデヒド酸０．２９ｇ及びピペリジン０．６ｍｌを加え、１０５℃で４時間加熱攪拌して反応させた。反応混合物を冷却し、析出した結晶を採取したところ、化学式８１で表されるこの発明のエチレン化合物の青色結晶が０．５ｇ得られた。
【０２９４】
化学式１９８：
【化２１１】
2008179641.tif 000209
【０２９５】
結晶の一部をとり、常法にしたがって融点を測定したところ、本例のエチレン化合物の融点は２０８℃であった。また、常法にしたがってメタノール溶液における可視吸収スペクトルを測定したところ、波長５９５ｎｍ付近の可視領域に吸収極大（ε＝１．５×１０５）が観察された。さらに、常法にしたがってクロロホルム−ｄ／メタノール−ｄ４溶液における１Ｈ−ＮＭＲスペクトルを測定したところ、化学シフトδ（ｐｐｍ、ＴＭＳ）が１．６２（６Ｈ、ｔ）、２．０９（３Ｈ、ｓ）、３．４８（２Ｈ、ｑ）、３．７２（３Ｈ、ｓ）、３．８９（３Ｈ、ｓ）、４．８５（２Ｈ、ｑ）、５．９９（２Ｈ、ｓ）、７．０３（２Ｈ、ｓ）、７．３６（２Ｈ、ｓ）、７．４１（１Ｈ、ｄ）、７．４２（１Ｈ、ｄ）、７．６８（１Ｈ、ｄｄ）、７．９１（１Ｈ、ｄｄ）及び７．９９（１Ｈ、ｓ）の位置にピークが観察された。
【０２９６】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１４】
【０２９７】
〈エチレン化合物〉
ｏ−フタルアルデヒド酸に代えてテレフタルアルデヒド酸を用いた以外は実施例１３におけると同様に反応させたところ、化学式８３で表されるこの発明のエチレン化合物の青緑色結晶が得られた。
【０２９８】
結晶の一部をとり、常法にしたがって融点を測定したところ、本例のエチレン化合物の融点は２４１℃であった。また、常法にしたがってメタノール溶液における可視吸収スペクトルを測定したところ、波長５９８ｎｍ付近の可視領域に吸収極大（ε＝１．５３×１０５）が観察された。さらに、常法にしたがってクロロホルム−ｄ溶液における１Ｈ−ＮＭＲスペクトルを測定したところ、化学シフトδ（ｐｐｍ、ＴＭＳ）が１．４８（６Ｈ、ｔ）、２．３４（３Ｈ、ｓ）、３．９０（３Ｈ、ｓ）、３．９７（３Ｈ、ｓ）、４．３３（４Ｈ、ｑ）、６．３９（２Ｈ、ｓ）、６．８８（２Ｈ、ｓ）、６．９４（１Ｈ、ｓ）、７．０８（２Ｈ、ｓ）、７．４３（２Ｈ、ｄ）及び７．８８（２Ｈ、ｄ）の位置にピークが観察された。
【０２９９】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１５】
【０３００】
〈エチレン化合物〉
ｏ−フタルアルデヒド酸に代えてｍ−フタルアルデヒド酸を用いた以外は実施例１３におけると同様に反応させたところ、化学式８６で表されるこの発明のエチレン化合物の赤褐色結晶が得られた。
【０３０１】
結晶の一部をとり、常法にしたがって融点を測定したところ、本例のエチレン化合物の融点は２２０℃であった。また、常法にしたがってメタノール溶液における可視吸収スペクトルを測定したところ、波長５９７ｎｍ付近の可視領域に吸収極大（ε＝１．３５×１０５）が観察された。
【０３０２】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１６】
【０３０３】
〈エチレン化合物〉
反応容器にエタノール４ｍｌをとり、化学式１９９で表され化合物１ｇ、ｏ−フタルアルデヒド０．３１ｇ及びピペリジン０．６ｍｌを加え、１０５℃で３時間加熱攪拌しながら反応させた。反応混合物を冷却し、酢酸エチルを加えたところ、化学式７７で表されるこの発明のエチレン化合物の緑色結晶が０．０９ｇ得られた。
【０３０４】
化学式１９９：
【化２１２】
2008179641.tif 000210
【０３０５】
結晶の一部をとり、常法にしたがって融点を測定したところ、本例のエチレン化合物の融点は１７２℃であった。また、常法にしたがってメタノール／テトラヒドロピラン溶液における可視吸収スペクトルを測定したところ、波長５６６ｎｍ付近の可視領域に吸収極大（ε＝１．９１×１０５）が観察された。さらに、常法にしたがってクロロホルム−ｄ溶液における１Ｈ−ＮＭＲスペクトルを測定したところ、化学シフトδ（ｐｐｍ、ＴＭＳ）が１．３６（６Ｈ、ｔ）、１．４０（３Ｈ、ｓ）、３．８３（４Ｈ、ｑ）、５．３６（２Ｈ、ｓ）、６．６２（１Ｈ、ｓ）、６．６６（２Ｈ、ｄ）、６．７８（２Ｈ、ｄｄ）、７．０４（２Ｈ、ｄ）、７．４２（１Ｈ、ｄ）、７．５０（１Ｈ、ｔ）、７．６４（１Ｈ、ｔ）及び７．９１（１Ｈ、ｄ）の位置にピークが観察された。
【０３０６】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１７】
【０３０７】
〈エチレン化合物〉
ｏ−フタルアルデヒド酸に代えてテレフタルアルデヒド酸を用いた以外は実施例１６におけると同様に反応させたところ、化学式８４で表されるこの発明のエチレン化合物の緑色結晶が得られた。
【０３０８】
結晶の一部をとり、常法にしたがって融点を測定したところ、本例のエチレン化合物の融点は１９５℃であった。また、常法にしたがってメタノール／テトラヒドロピラン溶液における可視吸収スペクトルを測定したところ、波長５６６ｎｍ付近の可視領域に吸収極大（ε＝１．９６×１０５）が観察された。さらに、常法にしたがってクロロホルム−ｄ溶液における１Ｈ−ＮＭＲスペクトルを測定したところ、化学シフトδ（ｐｐｍ、ＴＭＳ）が１．４５（６Ｈ、ｔ）、２．３３（３Ｈ、ｓ）、４．３０（４Ｈ、ｑ）、６．５７（２Ｈ、ｓ）、６．９７（１Ｈ、ｓ）、７．２８乃至７．３８（６Ｈ、ｍ）、７．５３（２Ｈ、ｄ）及び７．８７（２Ｈ、ｄ）の位置にピークが観察された。
【０３０９】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１８】
【０３１０】
〈エチレン化合物〉
反応容器にアセトニトリル２ｍｌをとり、化学式２００で表される化合物０．５ｇ、テレフタルアルデヒド酸０．１５ｇ及びピペリジン０．３ｍｌを加え、１１０℃で３時間加熱攪拌しながら反応させた。反応混合物を冷却した後、酢酸エチルを加えたところ、化学式８０で表されるこの発明のエチレン化合物の緑色結晶が０．０４ｇ得られた。
【０３１１】
化学式２００：
【化２１３】
2008179641.tif 000211
【０３１２】
結晶の一部をとり、常法にしたがって融点を測定したところ、本例のエチレン化合物の融点は１６２℃であった。また、常法にしたがってメタノール溶液における可視吸収スペクトルを測定したところ、波長５５９ｎｍ付近の可視領域に吸収極大（ε＝１．８５×１０５）が観察された。さらに、常法にしたがってクロロホルム−ｄ／メタノール−ｄ４溶液における１Ｈ−ＮＭＲスペクトルを測定したところ、化学シフトδ（ｐｐｍ、ＴＭＳ）が１．６０（６Ｈ、ｔ）、２．３６（３Ｈ、ｓ）、４．００（３Ｈ、ｓ）、４．４９（４Ｈ、ｑ）、６．５０（２Ｈ、ｓ）、６．７３（１Ｈ、ｓ）、７．４９（２Ｈ、ｄ）、７．７４（２Ｈ、ｄ）、８．０１（２Ｈ、ｄ）、８．０４（２Ｈ、ｓ）及び８．１５（２Ｈ、ｄ）の位置にピークが観察された。
【０３１３】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例１９】
【０３１４】
〈エチレン化合物〉
反応容器にエタノール５ｍｌをとり、化学式２０１で表される化合物１ｇ、ｏ−フタルアルデヒド酸０．３２ｇ及びピペリジン０．４ｍｌを加え、１１０℃で３時間加熱攪拌しながら反応させた。反応混合物を冷却した後、酢酸エチルを加えたところ、化学式７６で表されるこの発明のエチレン化合物の緑色結晶が０．５６ｇ得られた。
【０３１５】
化学式２０１：
【化２１４】
2008179641.tif 000212
【０３１６】
結晶の一部をとり、常法にしたがって融点を測定したところ、本例のエチレン化合物の融点は１７２℃であった。また、常法にしたがってメタノール溶液における可視吸収スペクトルを測定したところ、波長５６５ｎｍ付近の可視領域に吸収極大（ε＝１．６６×１０５）が観察された。
【０３１７】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例２０】
【０３１８】
〈エチレン化合物〉
ｏ−フタルアルデヒド酸に代えてテレフタルアルデヒド酸を用いた以外は実施例１９におけると同様に反応させたところ、化学式８５で表されるこの発明のエチレン化合物の青緑色結晶が得られた。
【０３１９】
結晶の一部をとり、常法にしたがって融点を測定したところ、本例のエチレン化合物の融点は２４０℃であった。また、常法にしたがってメタノール溶液における可視吸収スペクトルを測定したところ、波長５６６ｎｍ付近の可視領域に吸収極大（ε＝１．６７×１０５）が観察された。
【０３２０】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例２１】
【０３２１】
〈エチレン化合物〉
反応容器にエタノール４ｍｌをとり、化学式１９６で表される化合物１ｇ、４０（ｗ／ｗ）％グリオキシル酸水溶液０．３５ｇ及びピペリジン０．６ｍｌを加え、１１０℃で３時間加熱攪拌して反応させた。反応混合物を冷却したところ、化学式８９で表されるこの発明のエチレン化合物の青緑色結晶が０．４７ｇ得られた。
【０３２２】
結晶の一部をとり、常法にしたがって融点を測定したところ、本例のエチレン化合物の融点は２３１℃であった。また、常法にしたがってメタノール溶液における可視吸収スペクトルを測定したところ、波長５９２ｎｍ付近の可視領域に吸収極大（ε＝１．５０×１０５）が観察された。
【０３２３】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例２２】
【０３２４】
〈エチレン化合物〉
化学式１９６で表される化合物に代えて化学式１９７で表される化合物を用いた以外は実施例２１におけると同様に反応させたところ、化学式９０で表されるこの発明のエチレン化合物の緑色結晶が得られた。
【０３２５】
結晶の一部をとり、常法にしたがって融点を測定したところ、本例のエチレン化合物の融点は１４７℃であった。また、常法にしたがってメタノール溶液における可視吸収スペクトルを測定したところ、波長５７６ｎｍ付近の可視領域に吸収極大（ε＝１．１３×１０５）が観察された。
【０３２６】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例２３】
【０３２７】
〈エチレン化合物〉
化学式１９６で表される化合物に代えて化学式２０１で表される化合物を用いた以外は実施例２１におけると同様に反応させたところ、化学式９２で表されるこの発明のエチレン化合物の緑色結晶が得られた。
【０３２８】
結晶の一部をとり、常法にしたがって融点を測定したところ、本例のエチレン化合物の融点は１５６乃至１６２℃であった。また、常法にしたがってメタノール溶液における可視吸収スペクトルを測定したところ、波長５６２ｎｍ付近の可視領域に吸収極大（ε＝１．３７×１０５）が観察された。
【０３２９】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【実施例２４】
【０３３０】
〈エチレン化合物〉
化学式１９６で表される化合物に代えて化学式２０２で表される化合物を用いた以外は実施例２１におけると同様に反応させたところ、化学式９５で表されるこの発明のエチレン化合物の緑色結晶が得られた。
【０３３１】
結晶の一部をとり、常法にしたがって融点を測定したところ、本例のエチレン化合物の融点は２４２℃であった。また、常法にしたがってメタノール溶液における可視吸収スペクトルを測定したところ、波長５６０ｎｍ付近の可視領域に吸収極大（ε＝１．７８×１０５）が観察された。
【０３３２】
可視領域に吸収極大を有し、可視光を効率良く吸収する本例のエチレン化合物は、例えば、光電変換素子における半導体電極を増感するための材料、重合性化合物を光照射して重合させるための材料、光学フィルターの色度を調節するための材料、さらには、諸種の衣料を染色するための材料として有用である。
【０３３３】
なお、この発明のエチレン化合物は、構造によって仕込条件や収量に若干の違いはあるものの、例えば、上記以外の化学式１乃至化学式１８９で表されるものを含めて、いずれも、実施例１乃至実施例２４の方法か、それらの方法に準じて所望量を製造することができる。
【実施例２５】
【０３３４】
〈半導体電極〉
平均粒子径２３ｎｍの酸化チタンのナノ粒子と、平均粒子径１２ｎｍの酸化チタンのナノ粒子とを重量比４：１の割合で混合し、２０％（ｗ／ｗ）ポリエチレングリコール水溶液に分散させた後、電気伝導性を有する汎用のガラス基板の片面に約１０μｍの厚さで塗布し、乾燥させた後、４５０℃で３０分間焼結して半導体電極を得た。
【０３３５】
別途、化学式１又は化学式８３で表されるエチレン化合物を単独又は重量比１：１で混合してエチレン化合物の濃度が全体で１×１０−４Ｍになるようにエタノールに溶解した。この溶液に上記で得られた半導体電極を浸漬し、室温下で１２時間静置した後、溶液から取り出し、乾燥させて、エチレン化合物により増感された３種類の半導体電極を得た。
【０３３６】
本例の半導体電極は、いずれも、光電変換素子を構成する半導体電極として極めて有用である。
【実施例２６】
【０３３７】
〈光電変換素子〉
実施例２５の方法により得た３種類の半導体電極のいずれかと、常法にしたがって、弗素を微量混入させた酸化錫層を有する電気伝導性ガラス基板へ白金を厚さ１００ｎｍになるようにスパッタリングして得た対極とをセル内部へ取り付けるとともに、半導体電極と対極とが物理的に接触しないようにセル内の適所へ汎用のアイオノマー樹脂製スペーサーを取り付けた。その後、セル内へレドックス電解液（４５ｍＭ沃素、３０ｍＭ沃化リチウム、３３０ｍＭジメチルヘキシルイミダゾリウム＝アイオダイド及び０．１ｍＭ４−ｔｅｒｔ−ブチルピリジンを含有するアセトニトリル溶液）を注入して、３種類の光電変換素子を得た。
【実施例２７】
【０３３８】
〈光電変換素子の光電変換特性〉
実施例２６の方法により得た各光電変換素子につき、常法にしたがって光電変換特性を調べた。光源には、キセノンランプとバンドパスフィルターを組合せた汎用のソーラーシミュレーター（エアマス１．５、照度９４，５００ｌｕｘ、輻射エネルギー密度８２ｍＷ／ｃｍ２）を用いた。別途、この発明によるエチレン化合物に代えて、化学式２０３で表される類縁化合物を用いた以外は実施例２６におけると同様にして作製した光電変換素子につき、上記と同様にして光電変換特性を調べた。結果を表１に示す。
【０３３９】
化学式２０３：
【化２１５】
2008179641.tif 000213
【０３４０】
【表１】
2008179641.tif 000214
【０３４１】
表１の結果から明らかなように、この発明による光電変換素子は、いずれも、短絡電流密度及び光電変換効率において化学式２０３で表される類縁化合物を用いる対照の光電変換素子を凌駕していた。化学式８３で表されるエチレン化合物を用いる光電変換素子の短絡電流密度は特に大きく、対照の光電変換素子の２倍以上にも達した。短絡電流密度及び光電変換効率は、化学式１で表されるエチレン化合物と化学式８３で表されるエチレン化合物とを組合せることによって著明に改善され、短絡電流密度は対照の約２．５倍に、また、光電変換効率は約２倍近くにまで達した。
【０３４２】
図２に化学式１で表されるこの発明によるエチレン化合物の可視吸収スペクトル（実線）と、化学式２０３で表される類縁化合物の可視吸収スペクトル（破線）を示す。両化合物は、電子構造的に同様のものでありながら、可視吸収スペクトルにおける吸収極大は２０ｎｍもの違いがある。化学式１で表されるこの発明のエチレン化合物の吸収極大は、クマリン残基の電子構造から予想される吸収極大波長（４２１ｎｍ）とほぼ同様のものであったにもかかわらず、化学式２０３で表される類縁化合物の吸収極大は、クマリン残基の電子構造から予想される吸収極大波長から大幅に長波長シフトしていた。このことは、一般式１におけるＲ２の炭化水素基が一般式１におけるＲ１及びＲ３の原子団をして互いに独立の要素として機能させていることを示唆している。光電変換素子においては、一般に、非共有電子対を有する原子を含む、例えば、負に荷電し得る原子団が半導体層へ吸着すると、その影響が分子内の他の部分におよび、化学式２０３で表される類縁化合物に見られるように、可視光を吸収し得る原子団の光吸収特性が実質的に変化することがある。類縁化合物と比較して、この発明によるエチレン化合物が光電変換素子において有意に優れた特性を発揮するのは、本来の光吸収特性が半導体電極へ吸着させても実質的に変化しないからであると推察される。
【実施例２８】
【０３４３】
〈光重合性組成物〉
常法にしたがって、２−エトキシエタノール９００重量部に光重合性モノマーとしてペンタエリスリトールアクリレート１００重量部、バインダー樹脂としてアクリル酸−メタアクリル酸共重合体１００重量部、そして、重合開始剤として２，４，６−トリス（トリクロロメチル）−１，３，５−トリアジン８重量部をそれぞれ配合し、さらに、光増感剤として化学式２、化学式２５、化学式９９、化学式１０３、化学式１１４又は化学式１１６で表されるエチレン化合物のいずれかを１重量部加えて６種類の光重合性組成物を得た。
【０３４４】
その後、化学式１１４で表されるこの発明のエチレン化合物を配合してなる光重合生組成物につき、これを表面処理した砂目立アミノ板に均一に塗布して感光層を形成した後、酸素による重合阻害を防止すべく、感光層の表面にポリビニルアルコール層を形成した。この感光層にグレースケールを密着させて１５０Ｗキセノンランプを設置し、シャープカットオフフィルター（商品名『Ｙ５２』、東芝硝子株式会社製造）、干渉フィルター（商品名『ＫＬ５４』、東芝硝子株式会社製造）及び熱線カットフィルター（商品名『ＨＡ３０』、ホーヤ株式会社製造）を組合せて得た波長５３２ｎｍ（Ｃｄ−ＹＡＧレーザーの第二高調波に相当）の可視光を照射した。次いで、常法にしたがって、アルカリ系現像液により現像した後、数１に示す数式にステップタブレットｎ段目における透過率Ｔn、露出時間ｔ及び露出強度Ｉ０をそれぞれ代入し、光硬化したステップ段数から感度を計算した。併行して、化学式１１４で表されるエチレン化合物に代えて、化学式２０４又は化学式２０５で表される類縁化合物のいずれかを用いた以外は上記と同様にして光重合性組成物を調製し（以下、それぞれ「対照１」及び「対照２」と言う。）、これらを同様に処置して対照とした。結果を表２に示す。
【０３４５】
化学式２０４：
【化２１６】
2008179641.tif 000215
【０３４６】
化学式２０５：
【化２１７】
2008179641.tif 000216
【０３４７】
【数１】
2008179641.tif 000217
【０３４８】
【表２】
2008179641.tif 000218
【０３４９】
表２の結果に見られるとおり、化学式１１４で表されるエチレン化合物を用いる光重合性組成物の感度は、化学式２０４又は化学式２０５で表される類縁化合物のいずれかを用いる光重合性組成物より約２乃至１０倍高かった。このことは、一般式１におけるＲ２の導入がエチレン化合物の光増感能を改善するうえで極めて有効であることを物語っている。ちなみに、化学式２、化学式２５、化学式９９、化学式１０３又は化学式１１６で表されるこの発明のエチレン化合物のいずれかを用いて調製した光重合性組成物は、いずれも、光照射すると、良好な光重合能を発揮した。
【図面の簡単な説明】
【０３５０】
【図１】この発明による光電変換素子の模式図である。
【図２】この発明によるエチレン化合物（実線）と、類縁化合物（破線）の可視吸収スペクトルである。
【符号の説明】
【０３５１】
１              半導体電極
２ａ、２ｂ      透明電極
３              半導体層
４              対極
５              レドックス電解液
６              外部負荷
【図１】
2008179641.tif 000223
【図２】
2008179641.tif 000224